REVENDICATIONS 1.- Procédé de formation d'agglomérats ne dégageant pas de poussières, s'écoulant librement, caractérisé en ce qutil consiste essentiellement (1) à former une masse ou gâteau humide d'au moins une matière finement divisée choisie parmi le 2-mercaptobenzothiazole, 2, 2' -dithiobis(benzothiazole), le 2-morpholinodithio-benzothiazole, le 2-benzothiasolyl-mercaptide de zinc, le 2-penzothiazolylmercaptide de cuivre, la diméthyldithiocarbamate de zinc, le diéthyldithicarbamate de zinc, le dibutyldithiocarbamate de zinc, le dimé hyldithiocarbamate de cuivre (II), le diéthydithiocarbamate de cuivre (II), le diéthyldithiocarbamate de cadmium, le diéthyldithiocarbamate de plomb, le disulfure de tétraméthylthiurame, le monosulfure de tétrathylthiurame, le disulfure de tétrathylthiurame, des mélanges de bisulfure de tétraéthylthiurame et de disulfure de tétraméthylthiurame et le N-cyclohexyl-2-benzothiazolesulfénamide, le N-t-butyl-2-benzothiazolesulfénamide, le N-(3-méthylcyclopenta méthylène)-2-penzothiazolesulfénamide, le 2-(n-hexaméthylléneimino- thio)-benzothiazole, et de disulfure de morpholine, des mélanges de 2-mercaptobenzothiazole et de disulfure de tétraméthylthiurame, le disulfure. de /4-morpholino-2-benzothiazyle, l'amiante, le soufre, le bleu "Minastral", le vert de phtalocyanine et le rouge de pyrrazolone, ladite masse humide de matière finement divisée ayant une teneur totale en solides secs de 60 à 95 pour cent en poids environ, (2) à placer cette masse humide dans un appareil de mise en suspension dans un gaz qui la divise et la réduit en petites particules tout en mettant en suspension les particules dans un milieu gazeux et (3) à ajouter lentement à la suspension gazeuse une certainequantité d'une pulvérisation finement divisée d'un latex de caoutchouc ayant une teneur en solides de 9 à 70 pour cent environ en poids, par rapport au poids total du latex de façon à obtenir 1 à 30 parties en poids de caoutchouc séché pour 100 parties de matière sèche finement divisée, et (4) à mélanger les particules de latex et les particules de masse humide pendant qutelles sont en suspension dans le milieu gazeux pendant un temps suffisant pour permettre aux particules de la pulvérisation de latex de frapper les petites particules de matière humide finement divisée et former des particules composites ou agglomérats comprenant le caoutchouc et les petites particules de matières humide finement divisée, ces particules composites ayant un diamètre moyen compris: entre 0,076 et 2,5 mm, et (5) à sécher lesdites particules composites à une température et pendant un temps suffisants pour éliminer l'excès d'humidité et pour former un agglomérat ne dégageant pas de poussière et s'écoulant librement constitué de caoutchouc et d'une matière normalement finement divisée. 2.- Procédé selon la revendication 1, caractérisé en ce que la matière finement divisée est l'amiante. 3.- Procédé selon la revendication 1, caractérisé en ce que le latex de caoutchouc est choisi parmi les latex de copolymères caoutchouteux de butadiène et de styrène, les latex de copolymères caoutchouteux de butadiène et dtacrylonitrile, les latex de polychloroprènes, les latex de copolymères caoutchouteux dtisobutylène et d'isoprène, et le latex de caoutchouc naturel. 4.- Procédé selon la revendication 3, caractérisé en ce que -le latex de caoutchouc est choisi parmi les latex de copolymères caoutchouteux de butadiène et de styrène et les latex de copolymères caoutchouteux de butadiène et d'acrylonitrile. 5.- Procédé selon la revendication 3, caractérisé en ce que la matière finement divisée est le 2-(morpholinodithio)-bensothiazole, le latex de caoutchouc est un latex de copolymères caoutchouteux de butadiène et de styrène à teneur totale en solides de 10 à 50 pour cent environ, les agglomérats formés ayant une teneur totale en caoutchouc sec de 1,00 à 10,00 parties en poids pour 100 parties en poids de 2-(morpholinothio)benzothiazole sec. 6.- Procédé selon la revendication l,caractérisé en ce que la matière finement divisée est le disulfure de 4-morpholinyl-2-benzo thiazyle, le latex de caoutchouc est un latex de copolymères caoutchouteux de butadiène et de styrène à teneur totale en solides de 25 à 45 pour cent, les agglomérats formés ayant une teneur totale en caoutchouc sec de 1,00 à 2,00 parties pour 100 parties de disulfure de 4-morpholino-2-benzothiazyle sec. 7.- Procédé selon la revendication I, caractérisé en ce que la matière finement divisée est amiante, le latex de caoutchouc est un copolymère de butadiène et dtacrylonitrile ayant une teneur totale en solide de 10 à 30 pour cent, l'agglomérat formé ayant une teneur-totale en caoutchouc sec de 1,00 à 10 parties pour 100 parties d'amiante sèche. 8.- Procédé selon la revendication I, caractérisé en ce que la matière finement divisée est l'amiante, le latex de caoutchouc est un copolymère de butadiène et de styrène ayant une teneur totale en solides de 25 à 45 pour cent, l'agglomérat formé ayant une teneur totale en caoutchouc sec de 1,00 à 10 parties pour 100 parties d'amiante sec